(57)【要約】【課題】カールを抑えることができるシートを提供する。【解決手段】樹脂により繊維同士が結合されたシートであって、温度２５℃において相対湿度を３５％から９０％に変化させたときのＭＤの湿度膨張率に対するＣＤの湿度膨張率の比は、１．６以下である、シート。【選択図】図７
2018144411.tif 000002
【特許請求の範囲】
【請求項１】
樹脂により繊維同士が結合されたシートであって、
温度２５℃において相対湿度を３５％から９０％に変化させたときのＭＤの湿度膨張率に対するＣＤの湿度膨張率の比は、１．６以下である、シート。
【請求項２】
請求項１において、
前記ＣＤの湿度膨張率は、０．３２％以下である、シート。
【請求項３】
樹脂により繊維同士が結合されたシートであって、
温度２５℃において相対湿度を３５％から９０％に変化させたときのＣＤの湿度膨張率は、０．３２％以下である、シート。
【発明の詳細な説明】
【技術分野】
【０００１】
本発明は、シートに関する。
【背景技術】
【０００２】
インクジェットプリンターに用いられるインクジェット用紙は、シートに吸収されたインクによるカールが問題となる。シートがカールすると、プリンターの排紙スタッカー上にシートを重ねて排紙することが困難となる。
【０００３】
例えば特許文献１には、ＣＤ方向での水中伸度の標準偏差が３０％以下である抄紙シート上に、高吸水性顔料と水溶性高分子接着剤を主成分とする水性インク受容性被覆層を、０．５〜１５ｇ／ｃｍ２の割合で設けて、カールを軽減することが記載されている。
【先行技術文献】
【特許文献】
【０００４】
【特許文献１】特開平３−３８３７６号公報
【発明の概要】
【発明が解決しようとする課題】
【０００５】
しかしながら、特許文献１のように湿式で製造されたシートでは、例えば、インクの吐出量が多い場合や、印字速度が速く単位時間当たりに吐出されるインクの量が多い場合には、カール量が大きくなってしまう場合があった。
【０００６】
本発明のいくつかの態様に係る目的の１つは、カールを抑えることができるシートを提供することにある。
【課題を解決するための手段】
【０００７】
本発明に係るシートの一態様は、
樹脂により繊維同士が結合されたシートであって、
温度２５℃において相対湿度を３５％から９０％に変化させたときのＭＤの湿度膨張率に対するＣＤの湿度膨張率の比は、１．６以下である。
【０００８】
このようなシートでは、カールを抑えることができる（詳細は後述する「実験例」参照）。
【０００９】
本発明に係るシートにおいて、
前記ＣＤの湿度膨張率は、０．３２％以下であってもよい。
【００１０】
このようなシートでは、カールを抑えることができる（詳細は後述する「実験例」参照）。
【００１１】
本発明に係るシートの一態様は、
樹脂により繊維同士が結合されたシートであって、
温度２５℃において相対湿度を３５％から９０％に変化させたときのＣＤの湿度膨張率は、０．３２％以下である。
【００１２】
このようなシートでは、カールを抑えることができる（詳細は後述する「実験例」参照）。
【図面の簡単な説明】
【００１３】
【図１】本実施形態に係るシートの複合体を模式的に示す断面図。
【図２】本実施形態に係るシート製造装置を模式的に示す図。
【図３】本実施形態の第１変形例に係るシート製造装置を模式的に示す図。
【図４】本実施形態の第２変形例に係るシート製造装置を模式的に示す図。
【図５】本実施形態の第２変形例に係るシート製造装置の繊維凝集抑制剤分離部を模式的に示す図。
【図６】本実施形態のシート製造方法を説明するためのフローチャート。
【図７】実験結果を示す表。
【図８】シートのＳＥＭ像。
【図９】シートのＳＥＭ像。
【図１０】シートのＳＥＭ像。
【図１１】シートのＳＥＭ像。
【発明を実施するための形態】
【００１４】
以下、本発明の好適な実施形態について、図面を用いて詳細に説明する。なお、以下に説明する実施形態は、特許請求の範囲に記載された本発明の内容を不当に限定するものではない。また、以下で説明される構成の全てが本発明の必須構成要件であるとは限らない。
【００１５】
１．  シート
まず、本実施形態に係るシートについて説明する。本実施形態に係るシートは、結合材により繊維同士が結合されたシートである。具体的には、本実施形態に係るシートは、繊維が繊維凝集抑制剤と一体となって複合体を構成し、繊維と繊維凝集抑制剤とを一体に有する複合体同士が、樹脂を含む結合材で結合されたものである。本実施形態に係るシートは、例えば、単層である。
【００１６】
１．１．  繊維
本実施形態に係るシートは、繊維を含む。本実施形態に係るシートに含まれる繊維（繊維材）としては、特に限定されず、広範な繊維材料を用いることができる。繊維としては、天然繊維（動物繊維、植物繊維）、化学繊維（有機繊維、無機繊維、有機無機複合繊維）などが挙げられ、さらに詳しくは、セルロース、絹、羊毛、綿、大麻、ケナフ、亜麻、ラミー、黄麻、マニラ麻、サイザル麻、針葉樹、広葉樹等からなる繊維や、レーヨン、リヨセル、キュプラ、ビニロン、アクリル、ナイロン、アラミド、ポリエステル、ポリエチレン、ポリプロピレン、ポリウレタン、ポリイミド、炭素、ガラス、金属からなる繊維が挙げられ、これらを単独で用いてもよいし、適宜混合して用いてもよいし、精製などを行った再生繊維として用いてもよい。また、繊維は、乾燥されていてもよいし、水、有機溶剤等の液体が含有又は含浸されていてもよい。また、各種の表面処理がされていてもよい。また、繊維の材質は、純物質であってもよいし、不純物、添加物及びその他の成分など、複数の成分を含む材質であってもよい。
【００１７】
本実施形態に係るシートに含まれる繊維は、基本的な形状として、ひも（ｓｔｒｉｎｇ）状、平ひも（ｒｉｂｂｏｎ）状のものであり、独立した１本の繊維でもよく、また複数本が互いに絡み合って全体としてひも状又は平ひも状となっているものでもよい。また、繊維材としては、綿状の形態を形成しているものであってもよい。また、繊維の構造としては、１種の材質からなるいわゆる単繊維であってもよいし、中心部から外周部に向って、材質が連続的又は段階的に変化するようなものであってもよい。繊維の中心部から外周部に向って、材質が段階的に変化するものとしては、いわゆる芯鞘構造の繊維が挙げられる。さらに繊維は、曲線状の形状であってもよく、縮れた形状であってもよい。また、繊維の断面の形状についても特に限定されず、円形、楕円形、多角形、又はこれらを組み合わせた形状であってもよい。また、フィブリル化された繊維であってもよい。
【００１８】
本実施形態に係るシートに含まれる繊維は、独立した１本の繊維としたときに、その平均的な直径（断面が円でない場合には長手方向に垂直な方向の長さのうち、最大のもの、又は、断面の面積と等しい面積を有する円を仮定したときの当該円の直径（円相当径））が、平均で、１μｍ以上１０００μｍ以下、好ましくは、２μｍ以上５００μｍ以下、より好ましくは３μｍ以上２００μｍ以下である。
【００１９】
本実施形態に係るシートに含まれる繊維の長さは、特に限定されないが、独立した１本の繊維で、その繊維の長手方向に沿った長さは、１μｍ以上５ｍｍ以下、好ましくは、２μｍ以上３ｍｍ以下、より好ましくは３μｍ以上２ｍｍ以下である。繊維の長さが短い場合は、シートの強度が不足する場合があるが、上記範囲であれば十分な強度のシートを得ることができる。繊維の長手方向に沿った長さとは、独立した１本の繊維の両端を必要に応じて破断しないように引張り、その状態でほぼ直線状の状態に置いたときの両端間の距離（繊維の長さ）であってもよい。また、繊維の平均の長さは、長さ−長さ加重平均繊維長（Ｌｗ）として、２０μｍ以上３６００μｍ以下、好ましくは２００μｍ以上２７００μｍ以下、より好ましくは３００μｍ以上２３００μｍ以下である。さらに、繊維の長さは、ばらつき（分布）を有してもよく、独立した１本の繊維の長さについて、１００以上のｎ数で得られる分布において、正規分布を仮定した場合に、σが１μｍ以上１１００μｍ以下、好ましくは１μｍ以上９００μｍ以下、より好ましくは１μｍ以上６００μｍ以下であってもよい。
【００２０】
繊維の太さ、長さは、各種の光学顕微鏡、走査型電子顕微鏡（ＳＥＭ）、透過型電子顕微鏡（ＴＥＭ）、ファイバーテスター等により測定することができる。また顕微鏡観察の場合には、必要に応じて観察試料の前処理を適宜施すことにより、断面観察、独立した１本の繊維の両端を必要に応じて破断しないように引張った状態での観察を行うことが可能である。
【００２１】
なお、「綿状」とは、１本の長い繊維又は複数の繊維が、互いに絡み合い又は部分的に互いに接触することにより、三次元の嵩高い外形を有する状態のことをいう。すなわち、綿状とは、繊維の絡み合いや部分的な接触によって形成される立体的な形状であって、当該形状の中に気体を包含した状態をいう。さらに、綿状との文言は、複数の繊維間が結着されているかいないかに関わらず用いられる。
【００２２】
１．２．  繊維凝集抑制剤
本実施形態に係るシートは、繊維凝集抑制剤を含む。繊維凝集抑制剤は、繊維に配合された場合、配合されない場合に比較して、繊維を凝集させにくくする機能を有する。繊維凝集抑制剤としては、無機物からなる微粒子が挙げられ、これを繊維の表面に配置することで、非常に優れた凝集抑制効果を得ることができる。 なお、「凝集」とは、同種又は異種の物体が、静電気力やファンデルワールス力によって物理的に接して存在する状態をいう。
【００２３】
繊維凝集抑制剤は、例えば、炭酸カルシウム、クレー、二酸化チタン、ホワイトカーボン、カオリン、タルクのうちの少なくとも１つを含む。繊維凝集抑制剤は、好ましくは、炭酸カルシウムである。繊維凝集抑制剤として用いられる炭酸カルシウムは、重質炭酸カルシウム（ＧＣＣ）であってもよいし、軽質炭酸カルシウム（ＰＣＣ）であってもよい。
【００２４】
繊維凝集抑制剤の粒子の平均粒子径（数平均粒子径）は、特に限定されないが、例えば、０．００１μｍ以上３０μｍ以下であり、好ましくは０．００３μｍ以上１μｍ以下であり、より好ましくは０．００８μｍ以上０．６μｍ以下である。繊維凝集抑制剤の粒子の平均粒子径は、例えば、繊維の平均の長さより小さい。凝集抑制剤の粒子は、いわゆるナノパーティクルの範疇に近く、粒子径が小さいことから、一次粒子となっていることが一般的であるが、一次粒子の複数が結合して高次の粒子となっていてもよい。繊維凝集抑制剤の一次粒子の粒子径が上記範囲内であれば、繊維の表面に良好にコーティングを行うことができ、十分な凝集抑制効果を付与することができる。
【００２５】
本実施形態に係るシートは、繊維凝集抑制剤を内部に含む。繊維凝集抑制剤は、シートの表面に付着していてもよい。本実施形態に係るシートでは、繊維凝集抑制剤の存在比率は、内部の方が両表面のうちの少なくとも一方よりも大きい。すなわち、シートは、第１表面と、第１表面と反対側の第２表面と、を有し、シートの内部の繊維凝集抑制剤の存在比率は、シートの第１表面の繊維凝集抑制剤の存在比率、及びシートの第２表面の繊維凝集抑制剤の存在比率の少なくとも一方よりも大きい。繊維凝集抑制剤の存在比率は、内部の方が両表面のうちの少なくとも一方よりも大きくなる理由については、後述する「２．  シート製造装置」で説明する。
【００２６】
なお、「表面の繊維凝集抑制剤の存在比率」とは、シートの表面における単位面積当たりの繊維凝集抑制剤の数である。また、「内部の繊維凝集抑制剤の存在比率」とは、シートの最表面（例えば第１表面又は第２表面）を切削、スクレーパーや紙ヤスリなどで除去して新たな表面を露出させ、該新たな表面における単位面積当たりの繊維凝集抑制剤の数である。このように「内部」とは、最表面以外の部分であり、例えば、第１表面と第２表面との間の部分である。単位面積当たりの繊維凝集抑制剤の数は、ＳＥＭによって測定することができる。
【００２７】
繊維凝集抑制剤の含有量は、繊維１００部に対して、例えば、５部以上２５部未満であり、好ましくは１０部以上２０部未満である。そのため、本実施形態に係るシートでは、より確実に、繊維の凝集が抑えられ、繊維の分布の均一性が高い。繊維１００部に対する繊維凝集抑制剤の含有量は、例えば、シートを燃やす前の質量と、シートを燃やして繊維を蒸発させた後の質量と、を測ることによって求めることができる。この場合、シートを燃やす前の質量を繊維と繊維凝集抑制剤との合計の質量とみなし、シートを燃やした後の質量を繊維凝集抑制剤の質量とみなすことができる。
【００２８】
１．３．  複合体
本実施形態に係るシートは、複合体を含む。ここで、図１は、本実施形態に係るシートの複合体１を模式的に示す断面図である。複合体１は、図１に示すように、繊維１ａと繊維凝集抑制剤１ｂとを一体に有する。図示の例では、繊維１ａは、曲線状の形状であるが、直線状の形状でもよい。図示の例では、繊維凝集抑制剤１ｂの全ては、繊維１ａに付着しており、例えば繊維１ａに付着していない繊維凝集抑制剤１ｂは、存在していない。
【００２９】
なお、「繊維と繊維凝集抑制剤とを一体に有する」とは、繊維凝集抑制剤が繊維の表面にファンデルワールス力、静電気力、粘着力等で密着して被覆した状態をいう。繊維の表面に繊維凝集抑制剤を配置すると、繊維と、該繊維と異なる繊維と、の間には繊維凝集抑制剤が存在することになり、繊維の凝集を抑制することができる。
【００３０】
繊維の表面に対して繊維凝集抑制剤が被覆している割合（繊維の全表面の面積に対する、繊維の繊維凝集抑制剤と接している面の面積の比）は、例えば、２０％以上１００％以下であり、好ましくは５０％以上１００％以下であり、より好ましくは８０％以上１００％以下である。該割合は、各種の電子顕微鏡により測定することもできる。
【００３１】
複合体は、繊維と繊維凝集抑制剤とを混合することにより形成される。繊維と繊維凝集抑制剤とを混合する方法としては、例えば、回転ドラムによる混合、ブロアーによって発生する気流による混合、ミキサーによる混合などが挙げられる。特に種類の異なる混合方法を複数用いることにより（例えば、回転ドラムによる混合と、ブロアーによって発生する気流による混合と、を併用することにより）、より確実に、繊維と繊維凝集抑制剤とを一体に有する複合体を形成することができる。このような混合によって、繊維凝集抑制剤は、少なくとも一部が繊維の表面に食込むような状態又はめり込んだ状態で配置されてもよく、この場合は、繊維から繊維凝集抑制剤が脱落しにくくすることができ、より安定して凝集抑制効果を奏することができる。
【００３２】
複合体は、エネルギー分散型Ｘ線分光法ＳＥＭ（ＳＥＭ−ＥＤＸ）を用いて確認することができる。具体的には、ＥＤＸ（Ｅｎｅｒｇｙ  Ｄｉｓｐｅｒｓｉｖｅ  Ｘ−ｒａｙ  Ｓｐｅｃｔｒｏｓｃｏｐｙ）にてＳＥＭ画像の微小領域スポットを行い、繊維に付着している粉体の元素分析を行うことで、例えば、繊維と繊維凝集抑制剤とを一体に有する複合体の存在を確認することができる。ＥＤＸは、電子線照射により発生する特定Ｘ線を検出し、エネルギーで分光することによって、元素分析や組成分析を行う手法である。特定Ｘ線のエネルギーは、元素固有なので、試料を構成する元素の同定が行え、また、強度から組成に関する情報が得られる。なお、ＥＤＸがＴＥＭに付属したＴＥＭ−ＥＤＸを用いて、複合体を確認することもできる。
【００３３】
なお、シートを高温の溶媒（例えばキシレン）に浸して結合材を蒸発させ、残った繊維に繊維凝集抑制剤が付着していることによって、複合体を確認してもよい。
【００３４】
１．４．  結合材
本実施形態に係るシートは、結合材を含む。複合体同士は、結合材で結合されている。「複合体同士は結合材で結合されている」とは、複合体と複合体との間に結合材が配置され、複合体と複合体とが結合材を介して離れ難くなっている状態をいう。結合材は、樹脂を含む。具体的には、結合材は、樹脂によって構成されている。樹脂は、繊維状であってもよく、粉末状であってもよい。樹脂は、例えば、疎水性である。
【００３５】
結合材として用いられる樹脂は、熱可塑性樹脂であってもよい。熱可塑性樹脂は、ガラス転移温度（軟化点）又は融点（結晶性ポリマーの場合）付近以上の温度に加熱すると、樹脂が軟化したり溶けたりし、温度が低下して固化する。樹脂が軟化して複合体に絡み合うように接触し、樹脂が固化することで繊維と複合体とを互いに結着（結合）することができる。熱可塑性樹脂としては、例えば、ＡＳ樹脂、ＡＢＳ樹脂、ポリプロピレン、ポリエチレン、ポリ塩化ビニル、ポリスチレン、アクリル樹脂、ポリエステル樹脂、ポリエチレンテレフタレート、ポリフェニレンエーテル、ポリブチレンテレフタレート、ナイロン、ポリアミド、ポリカーボネート、ポリアセタール、ポリフェニレンサルファイド、ポリエーテルエーテルケトンなどが挙げられる。これらの樹脂は、単独又は適宜混合して用いてもよい。
【００３６】
結合材として用いられる樹脂は、熱硬化性樹脂であってもよい。熱硬化性樹脂は、軟化点以上の温度に加熱してもよいし、硬化温度（硬化反応を生じる温度）以上に加熱しても複合体同士を結着することができる。熱硬化性樹脂としては、例えば、フェノール樹脂、エポキシ樹脂、メラミン樹脂、ユリア樹脂、不飽和ポリエステル樹脂、アルキド樹脂、ポリウレタン、熱硬化性ポリイミド樹脂などが挙げられる。これらの樹脂は、単独又は適宜混合して用いてもよい。
【００３７】
なお、本実施形態に係るシートは、上述した繊維、繊維凝集抑制剤、及び結合材の他に、その他の成分を含有していてもよい。その他の成分としては、例えば、着色剤、有機溶剤、界面活性剤、防黴剤、防腐剤、酸化防止剤、紫外線吸収剤、酸素吸収剤などが挙げられる。
【００３８】
１．５．  湿度膨張率
本発明において、湿度膨張率Ｂは、温度２５℃において相対湿度を３５％から９０％に変化させ、相対湿度３５％のときのシートの長さをＷ１とし、相対湿度９０％のときのシートの長さをＷ２としたときに、下記式（１）により求めることができる。なお、長さの測定は、シートを各温湿度環境下に４時間放置した後に行った。
【００３９】
Ｂ＝（（Ｗ２−Ｗ１）／Ｗ１×１００）  ・・・  （１）
【００４０】
本実施形態に係るシートでは、ＭＤ（Ｍａｃｈｉｎｅ  Ｄｉｒｅｃｔｉｏｎ）の湿度膨張率ＥＭＤに対するＣＤ（Ｃｒｏｓｓ  Ｄｉｒｅｃｔｉｏｎ）の湿度膨張率ＥＣＤの比（湿度膨張率比ＥＣＤ／ＥＭＤ）は、１．６以下である。本実施形態に係るシートでは、ＣＤの湿度膨張率は、０．３２％以下である。
【００４１】
なお、ＣＤは、シートの面内方向において湿度膨張率を測定し、湿度膨張率が最も大きくなった方向である。ＭＤは、ＣＤと直交する方向である。
【００４２】
本実施形態に係るシートは、例えば、以下の特徴を有する。
【００４３】
本実施形態に係るシートでは、温度２５℃において相対湿度を３５％から９０％に変化させたときのＭＤの湿度膨張率に対するＣＤの湿度膨張率の比は、１．６以下である。そのため、本実施形態に係るシートでは、カールを抑えることができる（詳細は後述する「５．  実験例」参照）。
【００４４】
本実施形態に係るシートでは、ＣＤの湿度膨張率は、０．３２％以下である。そのため、本実施形態に係るシートでは、カールを抑えることができる（詳細は後述する「５．  実験例」参照）。
【００４５】
なお、カールには、１次カールと２次カールとが存在する。１次カールとは、シートがインクを吸収することよって生じるカールのことである。１次カールは、シートにインクが着弾されてすぐに（例えば６０秒以内に）生じる。２次カールとは、１次カールが生じたのち、シートから水分が蒸発して平坦となり、その後、１次カールが生じた側とは反対側に生じるカールのことである。２次カールは、シートにインクが着弾されて比較的長時間経った後に（例えば数時間後に）生じる。本発明において、「カール」とは、特に断りがない場合は、１次カールのことを指す。
【００４６】
本実施形態に係るシートでは、繊維と繊維凝集抑制剤とを一体に有する複合体同士が、樹脂を含む結合材で結合されている。そのため、本実施形態に係るシートでは、繊維と繊維凝集抑制剤とを一体に有さない場合に比べて、繊維の凝集が抑えられ、繊維の分布の均一性が高い。このように、本実施形態に係るシートでは、繊維の凝集が抑えられているので、本実施形態に係るシートを製造するためのシート製造装置において、凝集した繊維が詰まることによって生じる装置不良（供給不良や排出不良等）を抑制することができ、シート製造装置の信頼性を高くすることができる。
【００４７】
さらに、本実施形態に係るシートでは、繊維の分布の均一性が高いので、例えばシートの面内方向において（例えばＭＤとＣＤとにおいて）、機械特性（例えば、弾性率、膨張率、水中伸度）の偏りを抑制してシートの等方性を向上させることができる。そのため、本実施形態に係るシートでは、印刷された際のカールやコックリングを抑制することができ、高い品質を有することができる。本実施形態に係るシートにおいて、ＭＤの湿度膨張率に対するＣＤの湿度膨張率の比が１．６以下と小さいのは、繊維の分布の均一性が高いためである。
【００４８】
さらに、本実施形態に係るシートは、適度に捲縮した繊維を含み、適度に捲縮した繊維がランダムに絡み合った構造を有している（詳細は後述する「５．  実験例」参照）。そのため、本実施形態に係るシートでは、面内方向におけるシートの等方性を、より向上させることができる。例えば、繊維が適度に捲縮していると、繊維が水分を含んで膨張したとしても、膨張は面内方向に分散され、一方向に偏った膨張を抑制することができる。そのため、本実施形態に係るシートにおいて、ＭＤの湿度膨張率に対するＣＤの湿度膨張率の比を、より小さくすることができる。
【００４９】
さらに、本実施形態に係るシートは、繊維の凝集が抑えられ、繊維の分布の均一性が高いため、嵩高で空隙が多く、さらに空隙の偏りが抑えられる。さらに、本実施形態に係るシートは、適度に捲縮した繊維が三次元的にランダムに絡み合った構造を有しているため、より嵩高で空隙が多い。そのため、本実施形態に係るシートは、インクジェットプリンターで印刷された際の印字品質を向上させることができる。さらに、本実施形態に係るシートは、インクジェットプリンターで印刷された際に、インク吸収量及びインク吸収速度を向上させることができる。これにより、本実施形態に係るシートは、膨潤や湿度による歪みを、シートの表裏において均一化することができ、カールやコックリングを抑制することができる。
【００５０】
さらに、本実施形態に係るシートでは、樹脂を含む結合材を含む。そのため、インクの浸透によって複合体の結合力が低下することがなく、カールやコックリングを抑制することができる。例えば湿式方式で製造されたシートは、インクの浸透によって水素結合の結合力が低下する場合がある。
【００５１】
さらに、本実施形態に係るシートでは、後述する解繊部のせん断作用による繊維の短繊維長化と捲縮化との相互作用でインクの垂直方向（厚さ方向）への選択的な吸収が促進されるため、平面方向（面内方向）のにじみやブリードの少ない、解像度の高い品質を得ることができる。
【００５２】
なお、本発明に係るシートは、繊維を原料とし、シート状にされたものを主に指す。しかし、本発明に係るシートは、シート状のものに限定されず、ボード状、ウェブ状、凹凸を有する形状であってもよい。本発明に係るシートは、紙と不織布とに分類することができる。紙は、例えば、パルプや古紙を原料としシート状に成形した態様などを含み、筆記や印刷を目的とした記録紙や、壁紙、包装紙、色紙、画用紙、ケント紙などを含む。不織布は、紙より厚いものや低強度のものであり、一般的な不織布、繊維ボード、ティッシュペーパー、キッチンペーパー、クリーナー、フィルター、液体吸収材、吸音体、緩衝材、マットなどを含む。
【００５３】
２．  シート製造装置
２．１．  構成
次に、本実施形態に係るシート製造装置について、図面を参照しながら説明する。図２は、本実施形態に係るシート製造装置１００を模式的に示す図である。シート製造装置１００は、本実施形態に係るシートを製造するための装置である。
【００５４】
本実施形態に記載のシート製造装置１００は、例えば、原料としての機密紙などの使用済みの古紙を乾式で解繊して繊維化した後、加圧、加熱、切断することによって、新しい紙を製造するのに好適な装置である。繊維化された原料に、さまざまな添加物を混合することによって、用途に合わせて、紙製品の結合強度や白色度を向上したり、色、香り、難燃などの機能を付加したりしてもよい。また、紙の密度や厚さ、形状をコントロールして成形することで、Ａ４やＡ３のオフィス用紙、名刺用紙など、用途に合わせて、さまざまな厚さ・サイズの紙を製造することができる。
【００５５】
シート製造装置１００は、供給部１０、粗砕部１２、解繊部２０、選別部４０、第１ウェブ形成部４５、回転体４９、混合部５０、堆積部６０、第２ウェブ形成部７０、搬送部７９、シート形成部８０、切断部９０、及び、制御部１１０を備える。
【００５６】
また、シート製造装置１００は、原料に対する加湿、及び／又は原料が移動する空間を加湿する目的で、加湿部２０２、２０４、２０６、２０８、２１０、２１２を備える。
【００５７】
これら加湿部２０２、２０４、２０６、２０８、２１０、２１２の具体的な構成は任意であり、スチーム式、気化式、温風気化式、超音波式等が挙げられる。
【００５８】
本実施形態では、加湿部２０２、２０４、２０６、２０８を、気化式又は温風気化式の加湿器で構成する。すなわち、加湿部２０２、２０４、２０６、２０８は、水を浸潤させるフィルター（図示略）を有し、フィルターに空気を通過させることにより、湿度を高めた加湿空気を供給する。また、加湿部２０２、２０４、２０６、２０８は、加湿空気の湿度を効果的に高めるヒーター（図示略）を備えてもよい。
【００５９】
また、本実施形態では、加湿部２１０及び加湿部２１２を、超音波式加湿器で構成する。すなわち、加湿部２１０、２１２は、水を霧化する振動部（図示略）を有し、振動部により発生するミストを供給する。
【００６０】
供給部１０は、粗砕部１２に原料を供給する。シート製造装置１００がシートを製造する原料は繊維を含むものであればよく、例えば、紙、パルプ、パルプシート、不織布を含む布、或いは織物等が挙げられる。本実施形態ではシート製造装置１００が古紙を原料とする構成を例示する。供給部１０は、例えば、古紙を重ねて蓄積するスタッカーと、スタッカーから古紙を粗砕部１２に送り出す自動投入装置とを備える構成とすることができる。
【００６１】
粗砕部１２は、供給部１０によって供給された原料を粗砕刃１４によって裁断（粗砕）して、粗砕片にする。粗砕刃１４は、大気中（空気中）等の気中で原料を裁断する。粗砕部１２は、例えば、原料を挟んで裁断する一対の粗砕刃１４と、粗砕刃１４を回転させる駆動部とを備え、いわゆるシュレッダーと同様の構成とすることができる。粗砕片の形状や大きさは任意であり、解繊部２０における解繊処理に適していればよい。粗砕部１２は、原料を、例えば１〜数ｃｍ四方又はそれ以下のサイズの紙片に裁断する。
【００６２】
粗砕部１２は、粗砕刃１４により裁断されて落下する粗砕片を受けるシュート（ホッパー）９を有する。シュート９は、例えば、粗砕片が流れる方向（進行する方向）において、徐々に幅が狭くなるテーパー形状を有する。そのため、シュート９は、多くの粗砕片を受けとめることができる。シュート９には、解繊部２０に連通する管２が連結され、管２は粗砕刃１４によって裁断された原料（粗砕片）を、解繊部２０に搬送させるための搬送路を形成する。粗砕片はシュート９により集められ、管２を通って解繊部２０に移送（搬送）される。粗砕片は、例えばブロアー（図示略）が発生する気流により、管２中を解繊部２０に向けて搬送される。
【００６３】
粗砕部１２が有するシュート９、或いはシュート９の近傍には、加湿部２０２により加湿空気が供給される。これにより、粗砕刃１４により裁断された粗砕物が、静電気によってシュート９や管２の内面に吸着する現象を抑制できる。また、粗砕刃１４が裁断した粗砕物は、加湿された（高湿度の）空気とともに解繊部２０に移送されるので、解繊部２０の内部における解繊物の付着を抑制する効果も期待できる。また、加湿部２０２は、粗砕刃１４に加湿空気を供給して、供給部１０が供給する原料を除電する構成としてもよい。
【００６４】
また、加湿部２０２とともにイオナイザーを用いて除電してもよい。
【００６５】
解繊部２０は、粗砕部１２で裁断された粗砕物を解繊する。より具体的には、解繊部２０は、粗砕部１２によって裁断された原料（粗砕片）を解繊処理し、解繊物を生成する。
【００６６】
ここで、「解繊する」とは、複数の繊維が結着されてなる原料（被解繊物）を、繊維１本１本に解きほぐすことをいう。解繊部２０は、原料に付着した樹脂粒やインク、トナー、にじみ防止剤等の物質を、繊維から分離させる機能をも有する。
【００６７】
解繊部２０を通過したものを「解繊物」という。「解繊物」には、解きほぐされた解繊物繊維の他に、繊維を解きほぐす際に繊維から分離した樹脂（複数の繊維同士を結着させるための樹脂）粒や、インク、トナーなどの色材や、にじみ防止剤、紙力増強剤等の添加剤を含んでいる場合もある。解きほぐされた解繊物の形状は、ひも（ｓｔｒｉｎｇ）状や平ひも（ｒｉｂｂｏｎ）状である。解きほぐされた解繊物は、他の解きほぐされた繊維と絡み合っていない状態（独立した状態）で存在してもよいし、他の解きほぐされた解繊物と絡み合って塊状となった状態（いわゆる「ダマ」を形成している状態）で存在してもよい。
【００６８】
解繊部２０は、乾式で解繊を行う。ここで、液体中ではなく、大気中（空気中）等の気中において、解繊等の処理を行うことを乾式と称する。本実施形態では、解繊部２０がインペラーミルを用いる構成とする。具体的には、解繊部２０は、高速回転するローター（図示略）、及び、ローターの外周に位置するライナー（図示略）を備える。粗砕部１２で裁断された粗砕片は、解繊部２０のローターとライナーとの間に挟まれて解繊される。解繊部２０は、ローターの回転により気流を発生させる。この気流により、解繊部２０は、原料である粗砕片を管２から吸引し、解繊物を排出口２４へと搬送できる。解繊物は排出口２４から管３に送り出され、管３を介して選別部４０に移送される。
【００６９】
このように、解繊部２０で生成される解繊物は、解繊部２０が発生する気流により解繊部２０から選別部４０に搬送される。さらに、本実施形態では、シート製造装置１００が気流発生装置である解繊部ブロアー２６を備え、解繊部ブロアー２６が発生する気流により解繊物が選別部４０に搬送される。解繊部ブロアー２６は管３に取り付けられ、解繊部２０から解繊物とともに空気を吸引し、選別部４０に送風する。
【００７０】
選別部４０は、管３から解繊部２０により解繊された解繊物が気流とともに流入する導入口４２を有する。選別部４０は、導入口４２に導入する解繊物を、繊維の長さによって選別する。詳細には、選別部４０は、解繊部２０により解繊された解繊物のうち、予め定められたサイズ以下の解繊物を第１選別物とし、第１選別物より大きい解繊物を第２選別物として、選別する。第１選別物は繊維又は粒子等を含み、第２選別物は、例えば、大きい繊維、未解繊片（十分に解繊されていない粗砕片）、解繊された繊維が凝集し、或いは絡まったダマ等を含む。
【００７１】
本実施形態で、選別部４０は、ドラム部（篩部）４１と、ドラム部４１を収容するハウジング部（覆い部）４３と、を有する。
【００７２】
ドラム部４１は、モーターによって回転駆動される円筒の篩である。ドラム部４１は、網（フィルター、スクリーン）を有し、篩（ふるい）として機能する。この網の目により、ドラム部４１は、網の目開き（開口）の大きさより小さい第１選別物と、網の目開きより大きい第２選別物とを選別する。ドラム部４１の網としては、例えば、金網、切れ目が入った金属板を引き延ばしたエキスパンドメタル、金属板にプレス機等で穴を形成したパンチングメタルを用いることができる。
【００７３】
導入口４２に導入された解繊物は気流とともにドラム部４１の内部に送り込まれ、ドラム部４１の回転によって第１選別物がドラム部４１の網の目から下方に落下する。ドラム部４１の網の目を通過できない第２選別物は、導入口４２からドラム部４１に流入する気流により流されて排出口４４に導かれ、管８に送り出される。
【００７４】
管８は、ドラム部４１の内部と管２とを連結する。管８を通って流される第２選別物は、粗砕部１２により裁断された粗砕片とともに管２を流れ、解繊部２０の導入口２２に導かれる。これにより、第２選別物は解繊部２０に戻されて、解繊処理される。
【００７５】
また、ドラム部４１により選別される第１選別物は、ドラム部４１の網の目を通って空気中に分散し、ドラム部４１の下方に位置する第１ウェブ形成部４５のメッシュベルト４６に向けて降下する。
【００７６】
第１ウェブ形成部４５（分離部）は、メッシュベルト４６（分離ベルト）と、ローラー４７と、吸引部（サクション機構）４８と、を含む。メッシュベルト４６は無端形状のベルトであって、３つのローラー４７に懸架され、ローラー４７の動きにより、図中矢印で示す方向に搬送される。メッシュベルト４６の表面は所定サイズの開口が並ぶ網で構成される。選別部４０から降下する第１選別物のうち、網の目を通過するサイズの微粒子はメッシュベルト４６の下方に落下し、網の目を通過できないサイズの繊維がメッシュベルト４６に堆積し、メッシュベルト４６とともに矢印方向に搬送される。メッシュベルト４６から落下する微粒子は、解繊物の中で比較的小さいものや密度の低いもの（樹脂粒や色材や添加剤など）を含み、シート製造装置１００がシートＳの製造に使用しない除去物である。
【００７７】
メッシュベルト４６は、シートＳを製造する通常動作中には、一定の速度Ｖ１で移動する。ここで、通常動作中とは、シート製造装置１００の始動制御、及び、停止制御の実行中を除く動作中であり、より詳細には、シート製造装置１００が望ましい品質のシートＳを製造している間を指す。
【００７８】
従って、解繊部２０で解繊処理された解繊物は、選別部４０で第１選別物と第２選別物とに選別され、第２選別物が解繊部２０に戻される。また、第１選別物から、第１ウェブ形成部４５によって除去物が除かれる。第１選別物から除去物を除いた残りは、シートＳの製造に適した材料であり、この材料はメッシュベルト４６に堆積して第１ウェブＷ１を形成する。
【００７９】
吸引部４８は、メッシュベルト４６の下方から空気を吸引する。吸引部４８は、管２３を介して集塵部２７に連結される。集塵部２７はフィルター式或いはサイクロン式の集塵装置であり、微粒子を気流から分離する。集塵部２７の下流には捕集ブロアー２８が設置され、捕集ブロアー２８は、集塵部２７から空気を吸引する集塵用吸引部として機能する。また、捕集ブロアー２８が排出する空気は管２９を経てシート製造装置１００の外に排出される。
【００８０】
この構成では、捕集ブロアー２８により、集塵部２７を通じて吸引部４８から空気が吸引される。吸引部４８では、メッシュベルト４６の網の目を通過する微粒子が、空気とともに吸引され、管２３を通って集塵部２７に送られる。集塵部２７は、メッシュベルト４６を通過した微粒子を気流から分離して蓄積する。
【００８１】
従って、メッシュベルト４６の上には第１選別物から除去物を除去した繊維が堆積して第１ウェブＷ１が形成される。捕集ブロアー２８が吸引を行うことで、メッシュベルト４６上における第１ウェブＷ１の形成が促進され、かつ、除去物が速やかに除去される。
【００８２】
ドラム部４１を含む空間には、加湿部２０４により加湿空気が供給される。この加湿空気によって、選別部４０の内部で第１選別物を加湿する。これにより、静電力による第１選別物のメッシュベルト４６への付着を弱め、第１選別物をメッシュベルト４６から剥離し易くすることができる。さらに、静電力により第１選別物が回転体４９やハウジング部４３の内壁に付着することを抑制することができる。また、吸引部４８によって除去物を効率よく吸引できる。
【００８３】
なお、シート製造装置１００において、第１解繊物と第２解繊物とを選別し、分離する構成は、ドラム部４１を備える選別部４０に限定されない。例えば、解繊部２０で解繊処理された解繊物を、分級機によって分級する構成を採用してもよい。分級機としては、例えば、サイクロン分級機、エルボージェット分級機、エディクラシファイヤーを用いることができる。これらの分級機を用いれば、第１選別物と第２選別物とを選別し、分離することが可能である。さらに、上記の分級機により、解繊物の中で比較的小さいものや密度の低いもの（樹脂粒や色材や添加剤など）を含む除去物を、分離して除去する構成を実現できる。例えば、第１選別物に含まれる微粒子を、分級機によって、第１選別物から除去する構成としてもよい。この場合、第２選別物は、例えば解繊部２０に戻され、除去物は集塵部２７により集塵され、除去物を除く第１選別物が管５４に送られる構成とすることができる。
【００８４】
メッシュベルト４６の搬送経路において、選別部４０の下流側には、加湿部２１０によって、ミストを含む空気が供給される。加湿部２１０が生成する水の微粒子であるミストは、第１ウェブＷ１に向けて降下し、第１ウェブＷ１に水分を供給する。これにより、第１ウェブＷ１が含む水分量が調整され、静電気によるメッシュベルト４６への繊維の吸着等を抑制できる。
【００８５】
シート製造装置１００は、メッシュベルト４６に堆積した第１ウェブＷ１を分断する回転体４９を備える。第１ウェブＷ１は、メッシュベルト４６がローラー４７により折り返す位置で、メッシュベルト４６から剥離して、回転体４９により分断される。
【００８６】
第１ウェブＷ１は繊維が堆積してウェブ形状となった柔らかい材料であり、回転体４９は、第１ウェブＷ１の繊維をほぐして、後述する混合部５０で樹脂を混合しやすい状態に加工する。
【００８７】
回転体４９の構成は任意であるが、本実施形態では、板状の羽根を有し回転する回転羽形状とすることができる。回転体４９は、メッシュベルト４６から剥離する第１ウェブＷ１と羽根とが接触する位置に配置される。回転体４９の回転（例えば図中矢印Ｒで示す方向への回転）により、メッシュベルト４６から剥離して搬送される第１ウェブＷ１に羽根が衝突して分断し、細分体Ｐを生成する。
【００８８】
なお、回転体４９は、回転体４９の羽根がメッシュベルト４６に衝突しない位置に設置されることが好ましい。例えば、回転体４９の羽根の先端とメッシュベルト４６との間隔を、０．０５ｍｍ以上０．５ｍｍ以下とすることができ、この場合、回転体４９によって、メッシュベルト４６に損傷を与えることなく第１ウェブＷ１を効率よく分断できる。
【００８９】
回転体４９によって分断された細分体Ｐは、管７の内部を下降して、管７の内部を流れる気流によって混合部５０へ移送（搬送）される。
【００９０】
また、回転体４９を含む空間には、加湿部２０６により加湿空気が供給される。これにより、管７の内部や、回転体４９の羽根に対し、静電気により繊維が吸着する現象を抑制できる。また、管７を通って、湿度の高い空気が混合部５０に供給されるので、混合部５０においても静電気による影響を抑制できる。
【００９１】
混合部５０は、樹脂を含む添加物を供給する添加物供給部５２、管７に連通し、細分体Ｐを含む気流が流れる管５４、及び、混合ブロアー５６を備える。
【００９２】
細分体Ｐは、上述のように選別部４０を通過した第１選別物から除去物を除去した繊維である。混合部５０は、細分体Ｐを構成する繊維に、樹脂を含む添加物を混合する。
【００９３】
混合部５０では、混合ブロアー５６によって気流を発生させ、管５４中において、細分体Ｐと添加物とを混合させながら、搬送する。また、細分体Ｐは、管７及び管５４の内部を流れる過程でほぐされて、より細かい繊維状となる。
【００９４】
添加物供給部５２（樹脂収容部）は、添加物を蓄積する添加物カートリッジ（図示略）に接続され、添加物カートリッジ内部の添加物を管５４に供給する。添加物カートリッジは、添加物供給部５２に着脱可能な構成であってもよい。また、添加物カートリッジに添加物を補充する構成を備えてもよい。添加物供給部５２は、添加物カートリッジ内部の微粉又は微粒子からなる添加物をいったん貯留する。添加物供給部５２は、いったん貯留した添加物を管５４に送る排出部５２ａ（樹脂供給部）を有する。
【００９５】
排出部５２ａは、添加物供給部５２に貯留された添加物を管５４に送出するフィーダー（図示略）、及び、フィーダーと管５４とを接続する管路を開閉するシャッター（図示略）を備える。このシャッターを閉じると、排出部５２ａと管５４とを連結する管路或いは開口が閉鎖され、添加物供給部５２から管５４への添加物の供給が絶たれる。
【００９６】
排出部５２ａのフィーダーが動作していない状態では、排出部５２ａから管５４に添加物が供給されないが、管５４内に負圧が発生した場合等には、排出部５２ａのフィーダーが停止していても添加物が管５４に流れる可能性がある。排出部５２ａを閉じることにより、このような添加物の流れを確実に遮断できる。
【００９７】
添加物供給部５２が供給する添加物は、複数の繊維を結着させるための樹脂を含む。添加物に含まれる樹脂は、熱可塑性樹脂や熱硬化性樹脂であり、例えば、ＡＳ樹脂、ＡＢＳ樹脂、ポリプロピレン、ポリエチレン、ポリ塩化ビニル、ポリスチレン、アクリル樹脂、ポリエステル樹脂、ポリエチレンテレフタレート、ポリフェニレンエーテル、ポリブチレンテレフタレート、ナイロン、ポリアミド、ポリカーボネート、ポリアセタール、ポリフェニレンサルファイド、ポリエーテルエーテルケトン、などである。これらの樹脂は、単独又は適宜混合して用いてもよい。すなわち、添加物は、単一の物質を含んでもよいし、混合物であってもよく、それぞれ単一又は複数の物質で構成される、複数種類の粒子を含んでもよい。また、添加物は、繊維状であってもよく、粉末状であってもよい。
【００９８】
添加物に含まれる樹脂は、加熱により溶融して複数の繊維同士を結着させる。従って、樹脂を繊維と混合させた状態で、樹脂が溶融する温度まで加熱されていない状態では、繊維同士は結着されない。
【００９９】
また、添加物供給部５２が供給する添加物は、繊維を結着させる樹脂の他、製造されるシートの種類に応じて、繊維を着色するための着色剤や、繊維の凝集や樹脂の凝集を抑制するための凝集抑制剤、繊維等を燃えにくくするための難燃剤を含んでもよい。また、着色剤を含まない添加物は、無色、或いは無色と見なせる程度に薄い色であってもよいし、白色であってもよい。
【０１００】
混合ブロアー５６が発生する気流により、管７を降下する細分体Ｐ、及び、添加物供給部５２により供給される添加物は、管５４の内部に吸引され、混合ブロアー５６内部を通過する。混合ブロアー５６が発生する気流及び／又は混合ブロアー５６が有する羽根等の回転部の作用により、細分体Ｐを構成した繊維と添加物とが混合され、この混合物（第１選別物と添加物との混合物）は管５４を通って堆積部６０に移送される。
【０１０１】
なお、第１選別物と添加物とを混合させる機構は、特に限定されず、高速回転する羽根により攪拌するものであってもよいし、Ｖ型ミキサーのように容器の回転を利用するものであってもよく、これらの機構を混合ブロアー５６の前又は後に設置してもよい。
【０１０２】
堆積部６０は、解繊部２０で解繊された解繊物を堆積させる。より具体的には、堆積部６０は、混合部５０を通過した混合物を導入口６２から導入し、絡み合った解繊物（繊維）をほぐして、空気中で分散させながら降らせる。さらに、堆積部６０は、添加物供給部５２から供給される添加物の樹脂が繊維状である場合、絡み合った樹脂をほぐす。これにより、堆積部６０は、第２ウェブ形成部７０に、混合物を均一性よく堆積させることができる。
【０１０３】
堆積部６０は、ドラム部６１と、ドラム部６１を収容するハウジング部（覆い部）６３と、を有する。ドラム部６１は、モーターによって回転駆動される円筒の篩である。ドラム部６１は、網（フィルター、スクリーン）を有し、篩（ふるい）として機能する。この網の目により、ドラム部６１は、網の目開き（開口）のより小さい繊維や粒子を通過させ、ドラム部６１から下降させる。ドラム部６１の構成は、例えば、ドラム部４１の構成と同じである。
【０１０４】
なお、ドラム部６１の「篩」は、特定の対象物を選別する機能を有していなくてもよい。すなわち、ドラム部６１として用いられる「篩」とは、網を備えたもの、という意味であり、ドラム部６１は、ドラム部６１に導入された混合物の全てを降らしてもよい。
【０１０５】
ドラム部６１の下方には第２ウェブ形成部７０が配置される。第２ウェブ形成部７０は、堆積部６０を通過した通過物を堆積して、第２ウェブＷ２を形成する。第２ウェブ形成部７０は、例えば、メッシュベルト７２と、ローラー７４と、サクション機構７６と、を有する。
【０１０６】
メッシュベルト７２は無端形状のベルトであって、複数のローラー７４に懸架され、ローラー７４の動きにより、図中矢印で示す方向に搬送される。メッシュベルト７２は、例えば、金属製、樹脂製、布製、或いは不織布等である。メッシュベルト７２の表面は所定サイズの開口が並ぶ網で構成される。ドラム部６１から降下する繊維や粒子のうち、網の目を通過するサイズの微粒子はメッシュベルト７２の下方に落下し、網の目を通過できないサイズの繊維がメッシュベルト７２に堆積し、メッシュベルト７２とともに矢印方向に搬送される。メッシュベルト７２は、シートＳを製造する通常動作中には、一定の速度Ｖ２で移動する。通常動作中とは、上述した通りである。
【０１０７】
メッシュベルト７２の網の目は微細であり、ドラム部６１から降下する繊維や粒子の大半を通過させないサイズとすることができる。
【０１０８】
サクション機構７６は、メッシュベルト７２の下方（堆積部６０側とは反対側）に設けられる。サクション機構７６は、サクションブロアー７７を備え、サクションブロアー７７の吸引力によって、サクション機構７６に下方に向く気流（堆積部６０からメッシュベルト７２に向く気流）を発生させることができる。
【０１０９】
サクション機構７６によって、堆積部６０により空気中に分散された混合物をメッシュベルト７２上に吸引する。これにより、メッシュベルト７２上における第２ウェブＷ２の形成を促進し、堆積部６０からの排出速度を大きくすることができる。さらに、サクション機構７６によって、混合物の落下経路にダウンフローを形成することができ、落下中に解繊物や添加物が絡み合うことを防ぐことができる。
【０１１０】
サクションブロアー７７（堆積吸引部）は、サクション機構７６から吸引した空気を、捕集フィルター（図示略）を通じて、シート製造装置１００の外に排出してもよい。或いは、サクションブロアー７７が吸引した空気を集塵部２７に送り込み、サクション機構７６が吸引した空気に含まれる除去物を捕集してもよい。
【０１１１】
ドラム部６１を含む空間には、加湿部２０８により加湿空気が供給される。この加湿空気によって、堆積部６０の内部を加湿することができ、静電力によるハウジング部６３への繊維や粒子の付着を抑え、繊維や粒子をメッシュベルト７２に速やかに降下させ、好ましい形状の第２ウェブＷ２を形成させることができる。
【０１１２】
以上のように、堆積部６０及び第２ウェブ形成部７０（ウェブ形成工程）を経ることにより、空気を多く含み柔らかくふくらんだ状態の第２ウェブＷ２が形成される。メッシュベルト７２に堆積された第２ウェブＷ２は、シート形成部８０へと搬送される。
【０１１３】
メッシュベルト７２の搬送経路において、堆積部６０の下流側には、加湿部２１２によって、ミストを含む空気が供給される。これにより、加湿部２１２が生成するミストが第２ウェブＷ２に供給され、第２ウェブＷ２が含む水分量が調整される。これにより、静電気によるメッシュベルト７２への繊維の吸着等を抑制できる。
【０１１４】
シート製造装置１００は、メッシュベルト７２上の第２ウェブＷ２を、シート形成部８０に搬送する搬送部７９が設けられる。搬送部７９は、例えば、メッシュベルト７９ａと、ローラー７９ｂと、サクション機構７９ｃと、を有する。
【０１１５】
サクション機構７９ｃは、ブロアー（図示略）を備え、ブロアーの吸引力によってメッシュベルト７９ａに上向きの気流を発生させる。この気流は第２ウェブＷ２を吸引し、第２ウェブＷ２は、メッシュベルト７２から離れてメッシュベルト７９ａに吸着される。メッシュベルト７９ａは、ローラー７９ｂの自転により移動し、第２ウェブＷ２をシート形成部８０に搬送する。メッシュベルト７２の移動速度と、メッシュベルト７９ａの移動速度とは、例えば、同じである。
【０１１６】
このように、搬送部７９は、メッシュベルト７２に形成された第２ウェブＷ２を、メッシュベルト７２から剥がして搬送する。
【０１１７】
シート形成部８０は、堆積部６０で堆積させた堆積物からシートＳを形成する。より具体的には、シート形成部８０は、メッシュベルト７２に堆積し搬送部７９により搬送された第２ウェブＷ２（堆積物）を、加圧加熱してシートＳを成形する。シート形成部８０では、第２ウェブＷ２が含む解繊物の繊維及び添加物に対して熱を加えることにより、混合物中の複数の繊維を、互いに添加物（樹脂）を介して結着させる。
【０１１８】
シート形成部８０は、第２ウェブＷ２を加圧する加圧部８２、及び、加圧部８２により加圧された第２ウェブＷ２を加熱する加熱部８４を備える。
【０１１９】
加圧部８２は、一対のカレンダーローラー８５で構成され、第２ウェブＷ２を所定のニップ圧で挟んで加圧する。第２ウェブＷ２は、加圧されることによりその厚さが小さくなり、第２ウェブＷ２の密度が高められる。一対のカレンダーローラー８５の一方は、モーター（図示略）により駆動される駆動ローラーであり、他方は従動ローラーである。カレンダーローラー８５は、モーターの駆動力により回転して、加圧により高密度になった第２ウェブＷ２を、加熱部８４に向けて搬送する。
【０１２０】
加熱部８４は、例えば、加熱ローラー（ヒーターローラー）、熱プレス成形機、ホットプレート、温風ブロアー、赤外線加熱器、フラッシュ定着器を用いて構成できる。本実施形態では、加熱部８４は、一対の加熱ローラー８６を備える。加熱ローラー８６は、内部又は外部に設置されるヒーターによって、予め設定された温度に加温される。加熱ローラー８６は、カレンダーローラー８５によって加圧された第２ウェブＷ２を挟んで熱を与え、シートＳを形成する。
【０１２１】
一対の加熱ローラー８６の一方は、モーター（図示略）により駆動される駆動ローラーであり、他方は従動ローラーである。加熱ローラー８６は、モーターの駆動力により回転して、加熱したシートＳを、切断部９０に向けて搬送する。
【０１２２】
このように、堆積部６０で形成された第２ウェブＷ２は、シート形成部８０で加圧及び加熱されて、シートＳとなる。
【０１２３】
なお、加圧部８２が備えるカレンダーローラー８５の数、及び、加熱部８４が備える加熱ローラー８６の数は、特に限定されない。
【０１２４】
切断部９０は、シート形成部８０によって成形されたシートＳを切断する。本実施形態では、切断部９０は、シートＳの搬送方向と交差する方向にシートＳを切断する第１切断部９２と、搬送方向に平行な方向にシートＳを切断する第２切断部９４と、を有する。第２切断部９４は、例えば、第１切断部９２を通過したシートＳを切断する。
【０１２５】
以上により、所定のサイズの単票のシートＳが成形される。切断された単票のシートＳは、排出部９６へと排出される。排出部９６は、所定サイズのシートＳを載せるトレイ或いはスタッカーを備える。
【０１２６】
上記構成において、加湿部２０２、２０４、２０６、２０８を１台の気化式加湿器で構成してもよい。この場合、１台の加湿器が生成する加湿空気が、粗砕部１２、ハウジング部４３、管７、及びハウジング部６３に分岐して供給される構成とすればよい。この構成は、加湿空気を供給するダクト（図示略）を分岐して設置することにより、容易に実現できる。また、２台或いは３台の気化式加湿器によって加湿部２０２、２０４、２０６、２０８を構成することも勿論可能である。
【０１２７】
また、上記構成において、加湿部２１０、２１２を１台の超音波式加湿器で構成してもよいし、２台の超音波式加湿器で構成してもよい。例えば、１台の加湿器が生成するミストを含む空気が、加湿部２１０、及び加湿部２１２に分岐して供給される構成とすることができる。
【０１２８】
また、上記構成では、最初に粗砕部１２が原料を粗砕し、粗砕された原料からシートＳを製造するものとしたが、例えば、原料として繊維を用いてシートＳを製造する構成とすることも可能である。
【０１２９】
例えば、解繊部２０が解繊処理した解繊物と同等の繊維を原料として、ドラム部４１に投入可能な構成であってもよい。また、解繊物から分離された第１選別物と同等の繊維を原料として、管５４に投入可能な構成とすればよい。この場合、古紙やパルプ等を加工した繊維をシート製造装置１００に供給することで、シートＳを製造できる。
【０１３０】
２．２．  繊維凝集抑制剤供給部
シート製造装置１００は、図２に示すように、さらに、繊維凝集抑制剤を供給する繊維凝集抑制剤供給部１２０を含む。
【０１３１】
繊維凝集抑制剤供給部１２０は、例えば、繊維凝集抑制剤を蓄積する繊維凝集抑制剤カートリッジ（図示せず）に接続され、繊維凝集抑制剤カートリッジ内部の繊維凝集抑制剤を選別部４０に供給する。繊維凝集抑制剤カートリッジは、繊維凝集抑制剤供給部１２０に着脱可能な構成であってもよい。また、繊維凝集抑制剤カートリッジに繊維凝集抑制剤を補充する構成を備えてもよい。繊維凝集抑制剤供給部１２０は、繊維凝集抑制剤カートリッジ内部の微粉又は微粒子からなる添加物をいったん貯留する。図示の例では、繊維凝集抑制剤供給部１２０は、いったん貯留した繊維凝集抑制剤を、管１２２を介して、選別部４０に供給する。管１２２は、選別部４０のハウジング部４３に接続されている。
【０１３２】
繊維凝集抑制剤供給部１２０は、シートＳにおいて、繊維凝集抑制剤の含有量が、繊維１００部に対して、例えば、５部以上２５未満となるように、好ましくは１０部以上２０部未満となるように、繊維凝集抑制剤を供給する。繊維凝集抑制剤供給部１２０は、例えば、スクリューフィーダー、サークルフィーダー（図示せず）などを含んで構成されている。制御部１１０は、シートＳにおける繊維凝集抑制剤の含有量が上記の範囲となるように、繊維凝集抑制剤供給部１２０のスクリューフィーダーやサークルフィーダーの回転数を制御してもよい。
【０１３３】
繊維凝集抑制剤供給部１２０は、例えば、平均粒子径が繊維の平均の長さより小さい繊維凝集抑制剤を供給する。繊維凝集抑制剤供給部１２０は、例えば、フィルター（図示せず）を含んで構成されている。フィルターは、例えば、目開き３０μｍの網目を有しており、該フィルターによって、繊維凝集抑制剤供給部１２０は、平均粒子径が繊維の平均の長さより小さい繊維凝集抑制剤を供給することができる。
【０１３４】
選別部４０は、解繊部２０により解繊された解繊物（繊維を含む解繊物）と、繊維凝集抑制剤供給部１２０により供給された繊維凝集抑制剤と、を混合し、解繊物と繊維凝集抑制剤とを一体に有する複合体（繊維と繊維凝集抑制剤とを一体に有する複合体）を形成する第１混合部である。選別部４０において形成された複合体は、第１ウェブ形成部４５を経て、混合部５０に搬送される。
【０１３５】
混合部５０は、複合体と、樹脂を含む結合材と、を混合する第２混合部である。なお、選別部４０において、解繊物に配置されていない繊維凝集抑制剤がある場合は、該繊維凝集抑制剤を混合部５０において解繊物に配置させて、解繊物と繊維凝集抑制剤とを一体に有する複合体を形成してもよい。混合部５０において混合された複合体と結合材とを含む混合物は、堆積部６０に搬送される。
【０１３６】
堆積部６０は、複合体と結合材とを含む混合物を、第２ウェブ形成部７０のメッシュベルト７２上に堆積させる。堆積部６０は、絡み合った繊維（具体的には絡み合った複合体）、及び絡み合った樹脂を適度にほぐして、空気中で分散させながら降らせる。堆積部６０の目開きの上限は、５ｍｍである。目開きの大きさを５ｍｍ以下とすることで、複合体同士が重度に絡み合った大きなダマを通過させず、適度にほぐして通過させることができる。さらに、混合部５０において混合される際に重度に絡み合った大きなダマ状の複合体や樹脂があったとしても、堆積部６０を通過する際に適度にほぐされて通過することができる。なお、選別部４０及び混合部５０において、解繊物に配置されていない繊維凝集抑制剤がある場合は、該繊維凝集抑制剤を堆積部６０において解繊物に配置させて、解繊物と繊維凝集抑制剤とを一体に有する複合体を形成してもよい。
【０１３７】
複合体は、繊維と繊維凝集抑制剤とを一体に有しているため、堆積部６０に搬送される前に、仮に絡み合っていたとしても、堆積部６０においてほぐされて、繊維の分布の均一性が高い第２ウェブＷ２を形成することができる。さらに、複合体は、繊維と繊維凝集抑制剤とを一体に有しているため、混合部５０において混合される際に重度に絡み合った大きなダマ状の複合体が形成される可能性を小さくすることができる。さらに、選別部４０において混合される際に重度に絡み合った大きなダマ状の複合体が形成される可能性を小さくすることができる。
【０１３８】
堆積部６０において堆積された第２ウェブＷ２は、搬送部７９を介して、シート形成部８０に搬送される。シート形成部８０は、堆積部６０により堆積された第２ウェブＷ２（堆積物）を加熱加圧して、シートＳを形成する。
【０１３９】
第２ウェブＷ２は、第２ウェブ形成部７０のメッシュベルト７２と接する第１表面（図２において下面）Ａ１と、搬送部７９のメッシュベルト７９ａと接する第２表面（図２において上面）Ａ２と、を有している。第２表面Ａ２は、第１表面Ａ１と反対側の面である。第２ウェブＷ２が第２ウェブ形成部７０から、搬送部７９を介して、シート形成部８０に搬送される際は、まず、第２ウェブＷ２の第１表面Ａ１がメッシュベルト７２から離間し、次に、第２ウェブＷ２の第２表面Ａ２がメッシュベルト７９ａから離間して、第２ウェブＷ２はシート形成部８０に搬送される。
【０１４０】
第１表面Ａ１がメッシュベルト７２から離間する際に、第１表面Ａ１の繊維凝集抑制剤の一部は、メッシュベルト７２に残る。メッシュベルト７２に残る繊維凝集抑制剤の質量は、例えば、第１表面Ａ１を形成していた繊維凝集抑制剤の質量の２０％以上５０％以下である。また、第２表面Ａ２がメッシュベルト７９ａから離間する際に、第２表面Ａ２の繊維凝集抑制剤の一部は、メッシュベルト７９ａに残る。メッシュベルト７９ａに残る繊維凝集抑制剤の質量は、例えば、第２表面Ａ２を形成していた繊維凝集抑制剤の質量の２０％以上５０％以下である。
【０１４１】
このように、表面Ａ１，Ａ２を形成していた繊維凝集抑制剤の一部は、メッシュベルト７２，７９ａに残るため、シートＳにおいて、繊維凝集抑制剤の存在比率は、内部の方が両表面Ａ１，Ａ２のうちの少なくとも一方よりも大きくなる。図示の例では、繊維凝集抑制剤の存在比率は、内部の方が両表面Ａ１，Ａ２よりも大きくなる。なお、図示はしないが、搬送部７９を用いずに、第２ウェブＷ２をシート形成部８０に搬送する場合は、シートＳにおいて、繊維凝集抑制剤の存在比率は、内部の方が両表面のうちの一方の面（第１表面Ａ１）よりも大きくなる。
【０１４２】
シート製造装置１００では、解繊部２０により解繊された解繊物と、繊維凝集抑制剤と、を混合し、解繊物と繊維凝集抑制剤とを一体に有する複合体を形成する選別部４０を含む。そのため、シート製造装置１００では、繊維の凝集が抑えられ、繊維の分布の均一性が高いシートを製造することができる。
【０１４３】
３．  シート製造装置の変形例
３．１．  第１変形例
次に、本実施形態の第１変形例に係るシート製造装置について、図面を参照しながら説明する。図３は、本実施形態に係るシート製造装置２００を模式的に示す図である。
【０１４４】
以下、本実施形態の第１変形例に係るシート製造装置２００において、上述した本実施形態に係るシート製造装置１００の構成部材と同様の機能を有する部材については同一の符号を付し、その詳細な説明を省略する。このことは、以下に示す本実施形態の第２変形例に係るシート製造装置についても同様である。
【０１４５】
上述したシート製造装置１００では、図２に示すように、繊維凝集抑制剤供給部１２０は、選別部４０に繊維凝集抑制剤を供給した。これに対し、シート製造装置２００では、図３に示すように、繊維凝集抑制剤供給部１２０は、原料を裁断して細片にする粗砕部１２に、繊維凝集抑制剤を供給する。解繊部２０は、細片を解繊する。図示の例では、繊維凝集抑制剤供給部１２０は、粗砕部１２の粗砕刃１４に向けて繊維凝集抑制剤を供給する。なお、図示はしないが、繊維凝集抑制剤供給部１２０は、粗砕刃１４ではなく、粗砕部１２のシュート９に向けて繊維凝集抑制剤を供給してもよい。この場合、繊維凝集抑制剤は、粗砕刃１４を通過しない。
【０１４６】
粗砕部１２に供給された繊維凝集抑制剤は、解繊部２０に搬送される。そして、解繊部２０を通過した繊維凝集抑制剤は、解繊部２０が発生する気流により解繊部２０から選別部４０に搬送される。解繊部２０が発生する気流によって、解繊物と繊維凝集抑制剤とは、混合され、解繊物と繊維凝集抑制剤とを一体に有する複合体が形成される。この場合、解繊部２０は、複合体を形成する第１混合部を兼ねていてもよい。
【０１４７】
さらに、図示の例では、解繊部２０を通過した繊維凝集抑制剤は、解繊部ブロアー２６が発生する気流により解繊部２０から選別部４０に搬送される。解繊部ブロアー２６が発生する気流によって、解繊物と繊維凝集抑制剤とは、混合され、解繊物と繊維凝集抑制剤とを一体に有する複合体が形成される。この場合、解繊部ブロアー２６は、複合体を形成する第１混合部であってもよい。
【０１４８】
シート製造装置２００では、シート製造装置１００と同様の効果を得ることができる。
【０１４９】
シート製造装置２００では、繊維凝集抑制剤供給部１２０は、粗砕部１２に繊維凝集抑制剤を供給する。そのため、シート製造装置２００では、例えば、解繊部２０と解繊物が次に搬送される部分（図示の例では選別部４０）とを連結する管３において、解繊物と繊維凝集抑制剤とを一体に有する複合体を形成することができる。これにより、シート製造装置２００では、管３において繊維が凝集してダマになり管３が詰まることを抑制することができる。
【０１５０】
３．２．  第２変形例
次に、本実施形態の第２変形例に係るシート製造装置について、図面を参照しながら説明する。図４は、本実施形態に係るシート製造装置３００を模式的に示す図である。
【０１５１】
シート製造装置３００は、図４に示すように、分級部３０を含む点において、上述したシート製造装置１００と異なる。シート製造装置３００では、解繊部２０において解繊された解繊物は、管３を介して、分級部３０に搬送される。
【０１５２】
分級部３０は、解繊物と繊維凝集抑制剤とを分離する。分級部３０としては、気流式分級機を用いる。気流式分級機は、旋回気流を発生させ、遠心力と分級されるもののサイズや密度によって分離するものであり、気流の速度及び遠心力の調整によって、分級点を調整することができる。具体的には、分級部３０としては、サイクロン、エルボージェット、エディクラシファイヤーなどを用いる。特にサイクロンは、構造が簡便であるため、分級部３０として好適に用いることができる。以下では、分級部３０として、サイクロンを用いた場合について説明する。
【０１５３】
分級部３０は、例えば、導入口３１と、下部に設けられている下部排出口３４と、上部に設けられている上部排出口３５と、を有している。分級部３０において、導入口３１から導入された解繊物をのせた気流は、円周運動せられ、これにより、導入された解繊物には、遠心力がかかって第１分級物（解きほぐされた繊維）と、第１分級物より小さく密度の低い第２分級物（例えば繊維凝集抑制剤及び着色剤）と、に分離される。シート製造装置３００では、原料は古紙であるため、原料に繊維凝集抑制剤及び色剤が含まれている。第１分級物は、シートＳの原料として用いられ、管３６を介して、選別部４０に搬送される。一方、第２分級物は、管３７を介して、繊維凝集抑制剤分離部１３０に搬送される。
【０１５４】
繊維凝集抑制剤分離部１３０は、第２分級物に含まれる繊維凝集抑制剤と着色剤とを分離することができる。ここで、図５は、繊維凝集抑制剤分離部１３０を模式的に示す図である。繊維凝集抑制剤分離部１３０は、図５に示すように、バッファー部１３１と、搬送ベルト１３２ａ，１３２ｂと、帯電部１３３ａ，１３３ｂと、ブレード１３４ａ，１３４ｂと、捕集部１３５ａ，１３５ｂと、管１３６ａ，１３６ｂと、を有している。
【０１５５】
繊維凝集抑制剤分離部１３０に搬送された第２分級物は、バッファー部１３１において蓄積される。バッファー部１３１は、蓄積された第２分級物を、第１搬送ベルト１３２ａに向けて落下させる。
【０１５６】
第１搬送ベルト１３２ａは、第２分級物を堆積して搬送する。搬送ベルト１３２ａ，１３２ｂは、ローラー１３７が回転することにより移動可能である。第１帯電部１３３ａは、搬送ベルト１３２ａ上の第２分級物をマイナスに一括帯電する。これにより、着色剤は、強いマイナス帯電を有し、繊維凝集抑制剤は、着色剤よりも弱いマイナス帯電を有する。
【０１５７】
第２搬送ベルト１３２ｂは、オーバーラップ部（オーバーラップ領域）１３２ｃにおいて、第１搬送ベルト１３２ａとオーバーラップするように設けられている。第２搬送ベルト１３２ｂは、第２帯電部１３３ｂによってプラスに帯電している。帯電部１３３ａ，１３３ｂは、例えば、スコロトロン帯電器である。
【０１５８】
第１搬送ベルト１３２ａによって搬送される着色剤は、強いマイナス帯電を有しているため、搬送ベルト１３２ａ，１３２ｂのオーバーラップ部１３２ｃにおいて、第２搬送ベルト１３２ｂに移動する。一方、繊維凝集抑制剤は、弱いマイナス帯電を有しているため、第２搬送ベルト１３２ｂには移動しない。
【０１５９】
第１搬送ベルト１３２ａによって搬送される繊維凝集抑制剤は、第１ブレード１３４ａによってかき落とされ、第１捕集部１３５ａに収容される。第１捕集部１３５ａに収容された繊維凝集抑制剤は、管１３６ａを介して、繊維凝集抑制剤供給部１２０に搬送される。そして、繊維凝集抑制剤供給部１２０は、選別部４０に、繊維凝集抑制剤（分級部３０で分離された繊維凝集抑制剤）を供給する。
【０１６０】
一方、第２搬送ベルト１３２ｂによって搬送される着色剤は、第２ブレード１３４ｂによってかき落とされ、第２捕集部１３５ｂに収容される。第２捕集部１３５ｂに収容された着色剤は、管１３６ｂを介して、例えば外部に搬送される。外部に搬送された着色剤は、再利用されてもよい。
【０１６１】
以上のように、繊維凝集抑制剤分離部１３０は、繊維凝集抑制剤と着色剤とを分離することができる。
【０１６２】
シート製造装置３００では、シート製造装置１００と同様の効果を得ることができる。
【０１６３】
シート製造装置３００では、解繊物と繊維凝集抑制剤とを分離する分級部３０と、選別部４０に、分級部３０で分離された繊維凝集抑制剤を供給する繊維凝集抑制剤供給部１２０と、を含み、原料は、古紙である。そのため、シート製造装置３００では、古紙に含まれる繊維凝集抑制剤を再利用することができる。したがって、シート製造装置３００では、低コスト化を図ることができる。
【０１６４】
なお、第２分級物に、繊維凝集抑制剤及び着色剤以外の添加剤が含まれている場合は、上記のように繊維凝集抑制剤分離部１３０を用いて、帯電性の差を利用して、繊維凝集抑制剤及び添加剤と、着色剤と、を分離した後、さらに、繊維凝集抑制剤分離部１３０と同様の分離部を用いて、繊維凝集抑制剤と添加剤との帯電性の差を利用して、繊維凝集抑制剤と添加剤とを分離してもよい。
【０１６５】
また、図示はしないが、シート製造装置３００において、繊維凝集抑制剤供給部１２０は、分級部３０により分離された繊維凝集抑制剤を、上述したシート製造装置２００のように、粗砕部１２に供給してもよい。
【０１６６】
４．  シート製造方法
次に、本実施形態に係るシート方法について、図面を参照しながら説明する。図６は、本実施形態に係るシート製造方法を説明するためのフローチャートである。本実施形態に係るシート製造方法は、本発明に係るシート製造装置（例えばシート製造装置１００）を用いて行われる。
【０１６７】
本実施形態に係るシート製造方法は、図６に示すように、繊維を含む原料を解繊する工程（ステップＳ１）と、解繊された解繊物と、繊維凝集抑制剤と、を混合し、解繊物と繊維凝集抑制剤とを一体に有する複合体を形成する工程（ステップＳ２）と、複合体と、樹脂を含む結合材と、を混合する工程（ステップＳ３）と、複合体と結合材とを含む混合物を堆積させる工程（ステップＳ４）と、堆積された堆積物を加熱加圧して、シートを形成する工程（ステップＳ５）と、を含む。
【０１６８】
上記の工程の詳細は、上述の「２．  シート製造装置」で説明したとおりである。したがって、その詳細な説明を省略する。
【０１６９】
本実施形態に係るシート製造方法では、繊維の凝集が抑えられ、繊維の分布の均一性が高いシートを製造することができる。
【０１７０】
５．  実験例
以下に実験例を示し、本発明をより具体的に説明する。なお、本発明は、以下の実験例によって何ら限定されるものではない。
【０１７１】
５．１．  第１実験例
５．１．１．  実験条件
シート製造装置１００のような製造装置により、実施例１，２に係るシートを製造した。実施例１に係るシートの厚さは、１０２μｍであった。実施例２に係るシートの厚さは、１２０μｍであった。比較例１に係るシートとして、富士ゼロックス社製「ＸｅｒｏｘＰ」（厚さ８５μｍ、坪量６４ｇ／ｍ２）を用いた。比較例２に係るシートとして、富士ゼロックス社製「ＸｅｒｏｘＰ（厚口）」（厚さ１００μｍ、坪量６４ｇ／ｍ２）を用いた。比較例３に係るシートとして、セイコーエプソン社製「ＥＰＳＯＮ両面普通紙」（厚さ１２０μｍ）を用いた。比較例１〜３のシートは、湿式で製造されたシートである。  厚さは、インクジェット印刷する前に、マイクロメーターで測定した。
【０１７２】
上記のようなシートにおいて、図７に示すように、厚さ、ＭＤの湿度膨張率ＥＭＤ、ＣＤの湿度膨張率ＥＣＤ、及び湿度膨張率ＥＭＤに対する湿度膨張率ＥＣＤの比（湿度膨張率比ＥＣＤ／ＥＭＤ）を求めた。
【０１７３】
ＭＤおよびＣＤの湿度膨張率は、湿度２５℃において相対湿度を３５％から９０％に変化させ、相対湿度３５％のときのシートの長さＷ１と、相対湿度９０％のときのシートの長さＷ２と、を測定し、上記式（１）により求めた。長さＷ１，Ｗ２は、動的粘弾性測定（ＤＭＡ）装置（ＮＥＴＺＣＨ社製）を用い、シートに０．０５Ｎの引張り応力を加え、測定モードをクリープとし、温度２５℃で測定した。長さの測定は、シートを各温湿度環境下に４時間放置した後に行った。
【０１７４】
さらに、実施例１，２のシート及び比較例１〜４のシートについて、シートのカール特性、排紙性、及び印字品質を評価した。
【０１７５】
シートは、Ａ４サイズ（２１０ｍｍ×２９７ｍｍ）とした。印刷は、インクジェットプリンター（セイコーエプソン社製「ＰＸ−Ｇ９３０」）で印刷した。３６０×３６０ｄｐｉの解像度、２５ｍｇ／ｓのインク吐出速度で、５０％ベタ（ベタ濃度５０％）で印刷した。インクは、セイコーエプソン社製「ＫＵＩ−Ｃ」を用いた。上記の各項目において、インクジェットした後に測定したものは、インクジェットプリンターから排紙後、３０秒以内に行った。
【０１７６】
（１）カール特性
カール特性としては、排紙後３０秒以内において、シートの最も高い部分の高さと最も低い部分の高さとの差を、メジャーで測定し、以下の基準で判断した。
【０１７７】
Ａ：１０ｍｍ未満
Ｂ：１０ｍｍ以上２０ｍｍ未満
Ｃ：２０ｍｍ以上３０ｍｍ未満
Ｄ：３０ｍｍ以上
【０１７８】
（２）排紙性
排紙性としては、１０枚印刷した直後の、排紙スタッカー上での１０枚重ね合わせ性を以下の基準で判断した。
【０１７９】
Ａ：１０枚のシートが平面を維持して、きれいに重なっている。
Ｂ：シートの端面の一部がカールしているが、きれいに重なっている。
Ｃ：シートの大部分がカールした状態で排紙するため、手作業でカールを抑えないと、重ねることができない。
Ｄ：各シートが筒状になって、散乱している。
【０１８０】
（３）印字品質
印字品質としては、インクのひげ（インクが繊維に沿って移動することで発生するひげのようなもの）及びにじみの程度を以下の基準で判断した。
【０１８１】
Ａ：ほとんど認められない。
Ｂ：わずかに認められる。
Ｃ：認められる。
Ｄ：顕著に認められる。
【０１８２】
５．１．２．  実験結果
図７に示すように、実施例１，２のシートは、比較例１〜３のシートに比べて、湿度膨張率比が小さく、カールを抑えられることがわかった。実施例１，２のシートは、繊維と繊維凝集抑制剤とを一体に有する複合体同士が、樹脂を含む結合材で結合されている。そのため、実施例１，２のシートは、繊維の分布の均一性が高いので、湿度膨張率比が小さくなった。実施例１，２のシートは、カールを抑えられるので、排紙性が良好であった。さらに、実施例１，２のシートは、空隙が多くインクの吸収性がよい。そのため、実施例１，２のシートは、印字品質が良好であった。これにより、実施例１，２のシートは、解像度が優れた画像を得ることができる。
【０１８３】
なお、インクジェットプリンターによる印刷は、カラーでは各色５％から１０数％であり、単色では２０％から５０％程度である。一方、水中伸度は、インクにシートを漬け込むため、インクが着弾される部分は１００％である。したがって、インクがシートに吸収された状態は、水中伸度で的確に表すことは困難である。インクがシートの一部に浸透する現象は、シートの少量の水分吸収現象であり、シートの湿度膨張率が好適な相関を示す。
【０１８４】
５．２．  第２実験例
シート製造装置１００のような製造装置により製造したシート（実施例に係るシート）と、湿式方式で製造されたシート（比較例に係るシート）と、のＳＥＭ観察を行った。実施例に係るシートにおいて、繊維凝集抑制剤の含有量は、繊維１００部に対して、１０部以上２０部未満である。
【０１８５】
図８及び図９は、実施例に係るシートのＳＥＭ像である。図１０及び図１１は、比較例に係るシートのＳＥＭ像である。なお、図８及び図１０では、シートの表面を観察しており、図９及び図１１では、シートの表面及び断面を観察している。
【０１８６】
図８〜図１１に示すように、比較例に係るシートでは、繊維がほぼ直線状となっていることが確認され、実施例に係るシートでは、適度に屈曲した繊維（適度に捲縮した繊維）が確認された。
【０１８７】
本発明は、本願に記載の特徴や効果を有する範囲で一部の構成を省略したり、各実施形態や変形例を組み合わせたりしてもよい。
【０１８８】
本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【０１８９】
１…複合体、１ａ…繊維、１ｂ…繊維凝集抑制剤、２，３，７，８…管、９…シュート、１０…供給部、１２…粗砕部、１４…粗砕刃、２０…解繊部、２２…導入口、２３…管、２４…排出口、２６…解繊部ブロアー、２７…集塵部、２８…捕集ブロアー、２９…管、３０…分級部、３１…導入口、３４…下部排出口、３５…上部排出口、３６…管、４０…選別部、４１…ドラム部、４２…導入口、４３…ハウジング部、４４…排出口、４５…第１ウェブ形成部、４６…メッシュベルト、４７…ローラー、４８…吸引部、４９…回転体、５０…混合部、５２…添加物供給部、５２ａ…排出部、５４…管、５６…混合ブロアー、６０…堆積部、６１…ドラム部、６２…導入口、６３…ハウジング部、７０…第２ウェブ形成部、７２…メッシュベルト、７４…ローラー、７６…サクション機構、７７…サクションブロアー、７９…搬送部、７９ａ…メッシュベルト、７９ｂ…ローラー、７９ｃ…サクション機構、８０…シート形成部、８２…加圧部、８４…加熱部、８５…カレンダーローラー、８６…加熱ローラー、９０…切断部、９２…第１切断部、９４…第２切断部、９６…排出部、１００…シート製造装置、１１０…制御部、１２０…繊維凝集抑制剤供給部、１２２…管、１３０…繊維凝集抑制剤分離部、１３１…バッファー部、１３２ａ…第１搬送ベルト、１３２ｂ…第２搬送ベルト、１３２ｃ…オーバーラップ部、１３３ａ…第１帯電部、１３３ｂ…第２帯電部、１３４ａ…第１ブレード、１３４ｂ…第２ブレード、１３５ａ…第１捕集部、１３５ｂ…第２捕集部、１３６ａ，１３６ｂ…管、１３７…ローラー、２００…シート製造装置、２０２，２０４，２０６，２０８，２１０，２１２…加湿部、３００…シート製造装置
【図１】
2018144411.tif 000003
【図２】
2018144411.tif 000004
【図３】
2018144411.tif 000005
【図４】
2018144411.tif 000006
【図５】
2018144411.tif 000007
【図６】
2018144411.tif 000008
【図７】
2018144411.tif 000009
【図８】
2018144411.tif 000010
【図９】
2018144411.tif 000011
【図１０】
2018144411.tif 000012
【図１１】
2018144411.tif 000013